(57)【要約】【課題】従来の多孔材の表面に酸化チタンをコーティングする方法では、表面に多数の微細孔を有する多孔材の表面に酸化チタン溶液を塗布しているために、塗布した酸化チタン溶液が微細孔の内部に浸入してしまい、多孔材としての機能を損なわせるおそれがあるとともに、多孔材の表面に酸化チタンを良好にコーティングすることが困難であった。【解決手段】本発明では、多数の微細孔を有する多孔材の表面に酸化チタンをコーティングする酸化チタンのコーティング方法において、多孔材の微細孔の内部に水分を浸入させた後に、多孔材の表面に酸化チタンを付着させ、その後、多孔材を乾燥させることにした。また、本発明では、前記酸化チタンとしてアナタース型結晶を有する酸化チタンを用いることにした。【選択図】図１
2020116550.tif 000002
【特許請求の範囲】
【請求項１】
多数の微細孔を有する多孔材の表面に酸化チタンをコーティングする酸化チタンのコーティング方法において、
多孔材の微細孔の内部に水分を浸入させた後に、多孔材の表面に酸化チタンを付着させ、その後、多孔材を乾燥させることを特徴とする酸化チタンのコーティング方法。
【請求項２】
前記酸化チタンとしてアナタース型結晶を有する酸化チタンを用いることを特徴とする請求項１に記載の酸化チタンのコーティング方法。
【発明の詳細な説明】
【技術分野】
【０００１】
本発明は、多数の微細孔を有する多孔材の表面に酸化チタンをコーティングするための酸化チタンのコーティング方法に関するものである。
【背景技術】
【０００２】
従来より、活性炭等のように表面に多数の微細孔を有する多孔材は、微細孔による吸着作用を利用して吸着材や触媒担体などの素材として広く使用されている。
【０００３】
一方、酸化チタンは、脱臭や殺菌などを目的として素材の表面に膜状にコーティングすることが広く行われている。
【０００４】
そして、多孔材の機能を助長するために、活性炭等の多孔材の表面に酸化チタン溶液を塗布することで多孔材の表面を酸化チタンでコーティングすることが考案されている（たとえば、特許文献１参照）。
【先行技術文献】
【特許文献】
【０００５】
【特許文献１】特開２００３−２２５５６２号公報
【発明の概要】
【発明が解決しようとする課題】
【０００６】
ところが、上記従来の多孔材の表面に酸化チタンをコーティングする方法では、表面に多数の微細孔を有する多孔材の表面に酸化チタン溶液を塗布しているために、塗布した酸化チタン溶液が微細孔の内部に浸入してしまい、多孔材としての機能を損なわせるおそれがあるとともに、多孔材の表面に酸化チタンを良好にコーティングすることが困難であった。
【課題を解決するための手段】
【０００７】
そこで、請求項１に係る本発明では、多数の微細孔を有する多孔材の表面に酸化チタンをコーティングする酸化チタンのコーティング方法において、多孔材の微細孔の内部に水分を浸入させた後に、多孔材の表面に酸化チタンを付着させ、その後、多孔材を乾燥させることにした。
【０００８】
また、請求項２に係る本発明では、前記請求項１に係る本発明において、前記酸化チタンとしてアナタース型結晶を有する酸化チタンを用いることにした。
【発明の効果】
【０００９】
そして、本発明では、以下に記載する効果を奏する。
【００１０】
すなわち、本発明では、多数の微細孔を有する多孔材の表面に酸化チタンをコーティングする酸化チタンのコーティング方法において、多孔材の微細孔の内部に水分を浸入させた後に、多孔材の表面に酸化チタンを付着させ、その後、多孔材を乾燥させることにしているために、酸化チタンが微細孔の内部に浸入するのを防止することができ、多孔材としての機能を損なわせることなく、多孔材の表面に酸化チタンを良好にコーティングすることができる。
【００１１】
特に、酸化チタンとしてアナタース型結晶を有する酸化チタンを用いることにした場合には、多孔材の表面に酸化チタンのアナタース型結晶構造物を強固に付着させることができ、耐候性や耐摩耗性などに優れたコーティングを施すことができる。
【図面の簡単な説明】
【００１２】
【図１】本発明に係る酸化チタンのコーティング方法を示す説明図。
【発明を実施するための形態】
【００１３】
以下に、本発明に係る酸化チタンのコーティング方法の具体的な構成について図面を参照しながら説明する。
【００１４】
本発明に係る酸化チタンのコーティング方法は、多数の微細孔を有する多孔材の表面に酸化チタンをコーティングするための方法である。
【００１５】
多孔材としては、表面に微細な孔が形成されている材料からなるものであればよく、例えば、活性炭やゼオライトや軽石やシリカゲルやポーラスコンクリートなどが該当する。また、多孔材は、後述する浸液工程において素材内部にまで水分を浸入させやすい吸水性を有する素材からなるものが好ましい。さらに、多孔材としての機能は、特に限定されるものではないが、主に吸着材や触媒担体に用いられるものが好適であり、酸化チタンによる脱臭作用や殺菌作用によって本来の機能が助長されるものが好ましい。
【００１６】
図１に示すように、本発明では、まず、多孔材の微細孔の内部に水分（液体）を浸入させる浸液工程を行う。
【００１７】
この浸液工程では、多孔材の微細孔の内部に水分（液体）を浸入させることができればよく、例えば、容器に充填した水の中に多孔材を投入し、水の浸透圧力で多孔材の内部に水を浸入させてもよく、多孔材の表面に高圧で水を吹き付けて、水圧で多孔材の内部に水を浸入させてもよい。この浸液工程では、水に限られず、様々な液体を用いることができ、アルコール等の揮発性を有する液体でもよいが、後述する付着工程において使用される酸化チタン溶液との反応性が無い又は低いものが好適である。また、浸液工程では、多孔材の微細孔の内部だけでなく、素材内部にまで水分（液体）を浸入（吸水）させることが好ましい。
【００１８】
なお、この浸液工程においては、予備的実験によって液体の種類や気温や圧力や吸水量などの浸液条件と後述する付着工程における酸化チタンの付着状態との関係を予め求めておき、後述する付着工程において使用される酸化チタン溶液が微細孔に浸入しないことが顕微鏡写真等で確認できた条件（液体の種類や気温や圧力や吸水量など）で行う。
【００１９】
次に、本発明では、微細孔の内部に水分を浸入させた多孔材の表面に酸化チタンを付着させる付着工程を行う。
【００２０】
この付着工程では、多孔材の表面に酸化チタンを付着させることができればよく、例えば、多孔材の表面に酸化チタン溶液を刷毛等で塗布してもよく、容器に充填した酸化チタン溶液の中に多孔材を浸漬させてもよく、多孔材の表面に酸化チタン溶液を噴霧してもよい。
【００２１】
酸化チタンとしては、各種の酸化チタンを用いることができ、結晶構造がアナタース型（アナターゼ型）であっても、ルチル型であっても、ブルッカイト型であってもよいが、酸化チタンの結晶が扁平状の結晶構造を有するアナタース型結晶を有する酸化チタンを用いた場合には、多孔材の表面から内部に侵入させる（食い込ませる）ことができる。
【００２２】
次に、本発明では、表面に酸化チタンを付着させた多孔材を乾燥させる乾燥工程を行う。
【００２３】
この乾燥工程では、多孔材を乾燥させることができればよく、例えば、高温環境下で短時間で乾燥を行ってもよく、常温環境下で時間をかけて乾燥を行ってもよい。この乾燥工程では、多孔材の微細孔の内部や素材内部に浸入させた水分を除去できればよく、その後の多孔材の使用に支障が生じない範囲において完全に水分を除去しなくてもよい。
【００２４】
これにより、表面に酸化チタンをコーティングした多孔材を製造することができる。
【００２５】
以上に説明したように、本発明では、多数の微細孔を有する多孔材の表面に酸化チタンをコーティングする酸化チタンのコーティング方法において、多孔材の微細孔の内部に水分を浸入させた後に、多孔材の表面に酸化チタンを付着させ、その後、多孔材を乾燥させることにしている。
【００２６】
そのため、本発明では、予め微細孔の内部に浸入させた水分の作用によって酸化チタンが微細孔の内部に浸入するのを防止することができる。これにより、本発明では、多孔材としての機能を損なわせることなく、多孔材の表面に酸化チタンを良好にコーティングすることができる。
【００２７】
また、本発明では、酸化チタンとしてアナタース型結晶を有する酸化チタンを用いることができる。
【００２８】
この場合には、多孔材の表面に酸化チタンのアナタース型結晶構造物を強固に付着させることができ、耐候性や耐摩耗性などに優れたコーティングを施すことができる。
【図１】
2020116550.tif 000003